感光性組成物であって、アルカリ可溶性高分子樹脂を含むバインダー樹脂と、架橋性化合物と、光重合開始剤と、下記化学式1で表されるアクリレート系化合物と、及び溶媒とを含んでなることを特徴とする、感光性組成物。前記化学式1中、R1ないしR4のうち少なくとも一つは、下記化学式2、化学式3、化学式4または化学式5で表されるものであり、前記R1ないしR4のうち少なくとも一つ以外の残りは、水素、ハロゲン基、炭素数1ないし5のアルキル基、炭素数1ないし5のアルコキシ基及び炭素数1ないし5のハロアルキル基からなる群より選択されてなるものである。前記化学式2ないし化学式5式中、R5、R6、R7及びR8は互いに同一であるか異なっており、それぞれ独立して、水素、または炭素数1ないし5のアルキル基である。]前記化学式1において、R1及びR2は、それぞれ独立して、前記化学式2、化学式3、化学式4または化学式5で表されるものであり、R3及びR4は、水素であることを特徴とする、請求項1に記載の感光性組成物。前記化学式1で表される化合物が、下記化学式6ないし化学式13のうちいずれか一つで表される化合物であることを特徴とする、請求項1又は2に記載の感光性組成物。前記アクリレート系化合物の含量が、感光性組成物の総重量を基準に08~4重量であることを特徴とする、請求項1~3の何れか一項に記載の感光性組成物。前記アクリレート系化合物の含量が、架橋性化合物の重量を基準に5~25重量であることを特徴とする、請求項1~4の何れか一項に記載の感光性組成物。前記バインダー樹脂が、カルボキシル基を含有するアクリル系バインダー樹脂であることを特徴とする、請求項1~5の何れか一項に記載の感光性組成物。前記バインダー樹脂の含量が、感光性組成物の総重量を基準に1~20重量であることを特徴とする、請求項1~6の何れか一項に記載の感光性組成物。前記架橋性化合物の含量が、感光性組成物の総重量を基準に1~30重量であることを特徴とする、請求項1~7の何れか一項に記載の感光性組成物。前記光重合開始剤の含量が、感光性組成物の総重量を基準に0.1~5重量であることを特徴とする、請求項1~8の何れか一項に記載の感光性組成物。前記溶媒の含量が、感光性組成物の総重量を基準に45~95重量であることを特徴とする、請求項1~9の何れか一項に記載の感光性組成物。前記感光性組成物が、基材に適用して薄膜を形成する場合、薄膜強度が0.24GPa以上であることを特徴とする、請求項1~10の何れか一項に記載の感光性組成物。前記感光性組成物が、着色剤、硬化促進剤、熱重合抑制剤、界面活性剤、光増感剤、可塑剤、接着促進剤、充填剤及び接着助剤からなる群より選択される1種以上のものをさらに含んでなることを特徴とする、請求項1~11の何れか一項に記載の感光性組成物。前記感光性組成物が、フォトアクリル用感光性組成物、タッチパネル保護材料用感光性組成物、カラーフィルタ用感光性組成物、ブラックマトリクス感光性組成物、オーバーコート層用感光性組成物、コラムスペーサー用感光性組成物、光硬化性塗料用感光性組成物、光硬化性インク用感光性組成物、光硬化性接着剤感光性組成物、印刷版用感光性組成物及びプリント配線板用感光性組成物からなる群より選択されてなるものであることを特徴とする、請求項1~12の何れか一項に記載の感光性組成物。請求項1の化学式1で表されるアクリレート系化合物を含んでなる、現像性改善組成物。請求項1~13の何れか一項に記載の感光性組成物を含んでなる、感光材。前記感光材が、フォトアクリル用感光材、タッチパネル保護材料用感光材、カラーフィルタ製造用顔料分散型感光材、ブラックマトリクス形成用感光材、オーバーコート層形成用感光材、コラムスペーサー感光材及びプリント配線板用感光材からなる群より選択されるものであることを特徴とする、請求項15に記載の感光材。本発明が解決しようとする課題は、強度を損なうことなく剥離が容易な薄膜を製造することができるアクリレート系化合物を含む感光性組成物を提供することである。本発明は、アルカリ可溶性高分子樹脂を含むバインダー樹脂、架橋性化合物、光重合開始剤、下記化学式1で表されるアクリレート系化合物及び溶媒を含む感光性組成物を提供する。式中、R1ないしR4のうち少なくとも一つは下記化学式2、化学式3、化学式4または化学式5で表され、残りは水素、ハロゲン基、炭素数1ないし5のアルキル基、炭素数1ないし5のアルコキシ基及び炭素数1ないし5のハロアルキル基からなる群より選択され、式中、R5、R6、R7及びR8は互いに同一であるか異なっており、それぞれ独立して、水素、または炭素数1ないし5のアルキル基である。本発明は、上記化学式1で表されるアクリレート系化合物を含む現像性改善組成物を提供する。また、本発明は、上記感光性組成物を含む感光材を提供する。本発明によるアクリレート系化合物は、アダマンチル構造を中心に少なくとも一つのアクリレート基を含むことで、感光性組成物により有用に適用することができる。本発明による感光性組成物は、薄膜の強度を損なうことなくフォトリソグラフィ工程中に現像時間を短縮することができる特徴がある。以下、本発明をより詳細に説明する。本発明による感光性組成物は、アルカリ可溶性高分子樹脂を含むバインダー樹脂、2つ以上の不飽和アクリル基を含む架橋性化合物、光重合開始剤、上記化学式1でに表されるアクリレート系化合物及び溶媒を含むことを特徴とする。上記化学式1で表されるアクリレート系化合物は、アダマンチル構造を中心に少なくとも一つのアクリレート基を含む。本発明によるアクリレート系化合物において、上記化学式1の置換基をより具体的に説明すれば、下記の通りである。上記ハロゲン基としては、F、Cl、Br、Iなどが挙げられるが、これに限定されるものではない。上記アルキル基は、直鎖または分岐鎖であってもよく、炭素数は特に限定されないが1ないし5であることが好ましい。具体的な例としては、メチル基、エチル基、プロピル基、イソプロピル基、ブチル基、tブチル基などがあるが、これに限定されるものではない。上記アルコキシ基は炭素数1ないし5のものであってもよく、より具体的にメトキシ、エトキシ、イソプロピルオキシなどが挙げられるが、これに限定されるものではない。上記ハロアルキル基は、炭素数1ないし5のものであってもよく、上記アルキル基の一つ以上の水素がハロゲン基で置換された作用基を意味する。また、本発明による現像性改善組成物は、上記化学式1で表されるアクリレート系化合物を含むことを特徴とする。上記現像性改善組成物は、上述した感光性組成物であってもよい。上記化学式1において、R1及びR2は、それぞれ独立して、上記化学式2、化学式3、化学式4または化学式5で表され、R3及びR4は水素であってもよいが、これに限定されるものではない。本発明によるアクリレート系化合物において、上記化学式1はより具体的に、下記化学式6ないし化学式13のいずれか一つで表されることができる。本発明によるアクリレート系化合物は、分子の中心構造がバルキーな多重環状をしていて、高分子薄膜がアルカリ現像液と反応して中和反応が進行されて溶解されるとき、より容易に薄膜内の分子を互いに離れやすくする役割を果たす。本発明によるアクリレート系化合物は、アダマンチル構造を中心に少なくとも一つのアクリレート基を含むことで、感光性組成物により有用に適用することができる。本発明による感光性組成物は、薄膜の強度を損なうことなくフォトリソグラフィ工程中に現像時間を短縮することができる特徴がある。本発明による感光性組成物において、上記化学式1で表されるアクリレート系化合物の含量は、感光性組成物の総重量を基準に08~4重量であるのが効果的であり、08~32重量であるのがより効果的である。上記化学式1で表されるアクリレート系化合物の含量が感光性組成物の総重量を基準に08重量以上の場合に、剥離における改善効果が良く、4重量以下の場合には、薄膜強度の阻害を防止する効果がある。本発明による感光性組成物において、上記化学式1で表されるアクリレート系化合物の含量は、上記架橋性化合物の重量を基準に5~25重量であるのが効果的であり、5~20重量であるのがより効果的である。上記化学式1で表されるアクリレート系化合物の含量が、上記架橋性化合物の重量を基準に5重量以上の場合、剥離における改善効果が良く、25重量以下の場合には、薄膜強度の阻害を防止する効果がある。本発明による感光性組成物はバインダー樹脂を含むことで、粘度を調節する効果があり、アルカリ現像液を用いたパターニングができるようにする効果がある。上記バインダー樹脂としては、アルカリ可溶性バインダー樹脂など当業界で一般に使用されるものなどが使用できる。具体的には、カルボキシル基を含有するアクリル系バインダー樹脂を使用することができ、より具体的に、膜の機械的強度を付与するモノマーとアルカリ溶解性を付与するモノマーを共重合して構成されたものを使用することができる。上記膜の機械的強度の調節に使用可能なモノマーとしては、例えば、ベンジルアクリレート、メチルアクリレート、エチルアクリレート、ブチルアクリレート、ジメチルアミノエチルアクリレート、イソブチルアクリレート、tブチルアクリレート、シクロヘキシルアクリレート、イソボルニルアクリレート、エチルヘキシルアクリレート、2フェノキシエチルアクリレート、テトラヒドロフルフリルアクリレート、ヒドロキシエチルアクリレート、2ヒドロキシプロピルアクリレート、2ヒドロキシ3クロロプロピルアクリレート、4ヒドロキシブチルアクリレート、グリセロールアクリレート、2メトキシエチルアクリレート、3メトキシブチルアクリレート、エトキシジエチレングリコールアクリレート、メトキシトリエチレングリコールアクリレート、メトキシトリプロピレングリコールアクリレート、ポリメチルエーテルアクリレート、フェノキシジエチレングリコールアクリレート、pノニルフェノキシポリエチレングリコールアクリレート、pノニルフェノキシポリプロピレングリコールアクリレート、グリシジルアクリレート、ジシクロペンタニルアクリレート、ジシクロペンテニルアクリレート、ジシクロペンテニルオキシエチルアクリレート、イソボルニルアクリレート、アダマンチルアクリレート、ステアリルアクリレート、ヘキシルアクリレート、ヘプチルアクリレート、オキシルアクリレート、ノニルアクリレート、デシルアクリレート、ラウリルメタアクリレート、メチルαヒドロキシメチルアクリレート、エチルαヒドロキシメチルアクリレート、プロピルαヒドロキシメチルアクリレート、ブチルαヒドロキシメチルアクリレートのような不飽和カルボキシ酸エステル類から選択される1種以上を使用することができるが、これらに限定されるものではない。アルカリ溶解性を付与するモノマーとしては、例えば、アクリル酸、クロトン酸、イタコン酸、マレイン酸、フマル酸、モノメチルマレイン酸、5ノルボルネン2カルボキシル酸、モノ2アクリロイルオキシエチルフタレート、モノ2アクリロイルオキシエチルスクシネート、ωカルボキシポリカプロラクトンモノアクリレートからなる群より選択される1種以上を使用することが効果的であるが、これらに限定されるものではない。また、バインダー樹脂は、具体的には、重量平均分子量が3000ないし150000であるものを使用することができる。分子量が3000以上であれば、現像工程時にパターンの消失発生を防止する効果があり、150000以下であれば、粘度が高くなりコーティングが難しくなる問題を防止する効果がある。上記バインダー樹脂の含量は、感光性組成物の総重量を基準に1~20重量であることが効果的であるが、これに限定されるものではない。バインダー樹脂の含量が1重量以上であれば、アルカリ水溶液を用いたパターニングが可能となる効果があり、20重量以下であれば、現像工程時のパターンの消失発生を防止する効果がある。本発明による感光性組成物において、上記架橋性化合物としては、具体的に、エチレン系不飽和基を含む架橋性化合物を使用することができ、具体的に、二つ以上の不飽和アクリル基を含む架橋性化合物、三つ以上の不飽和アクリル基を含む架橋性化合物を使用することができる。具体的な例として、エチレングリコールジアクリレート、エチレン基の数が2ないし14のポリエチレングリコールジアクリレート、トリメチロールプロパンジアクリレート、トリメチロールプロパントリアクリレート、ペンタエリスリトールトリアクリレート、ペンタエリスリトールテトラアクリレート、2トリスアクリロイルオキシメチルエチルフタル酸、プロピレン基の数が2ないし14のプロピレングリコールジアクリレート、ジペンタエリスリトールペンタアクリレート、ジペンタエリスリトールヘキサアクリレート、ジペンタエリスリトールペンタアクリレートの酸性変形物とジペンタエリスリトールヘキサアクリレートの混合物などの多価アルコールをαβ不飽和カルボキシル酸でエステル化して得られる化合物;トリメチロールプロパントリグリシジルエテールアクリル酸付加物、ビスフェノールAジグリシジルエテールアクリル酸付加物などのグリシジル基を含む化合物にアクリル酸を付加して得られる化合物;βヒドロキシエチルアクリレートのフタル酸ジエステル、βヒドロキシエチルアクリレートのトルエンジイソシアネート付加物などの水酸基またはエチレン性不飽和結合を持つ化合物と多価カルボキシル酸とのエステル化合物、またはポリイソシアネートとの付加物;メチルアクリレート、エチルアクリレート、ブチルアクリレート、2エチルヘキシルアクリレートなどのアクリル酸アルキルエステル;及び99ビス4フェニルフルオレンからなる群より選択される1種以上を含むことができ、これらに限定されず、当技術分野に知られている一般的なものなどを使用することができる。場合によっては、これら化合物にシリカ分散体を使用することができるが、例えば、HanseChemie社製のNanocrylXPseriesとNanopoxXPseriesなどがある。上記架橋性化合物の含量は、感光性組成物の総重量を基準に1~30重量であるのが効果的であるが、これに限定されるものではない。本発明による感光性組成物において、上記光重合開始剤としては、例えば、24トリクロロメチル6トリアジン、24トリクロロメチル6トリアジン、24トリクロロメチル6トリアジン、24トリクロロメチル6トリアジン、3424ビスsトリアジン6イルフェニルチオプロパン酸、24トリクロロメチル6トリアジン、24トリクロロメチル6トリアジンなどのトリアジン系化合物;22ビス4455テトラフェニルビイミダゾール、22ビス4455テトラフェニルビイミダゾールなどのビイミダゾール化合物;2ヒドロキシ2メチル1フェニルプロパン1オン、12ヒドロキシ2メチルプロパン1オン、4フェニルプロピルケトン、1ヒドロキシシクロヘキシルフェニルケトン、22ジメトキシ2フェニルアセトフェノン、2メチル2モルホリノ1プロパン1オン、2ベンジル2ジメチルアミノ1ブタン1オンなどのアセトフェノン系化合物;CibaGeigy社のIrgacureOXE01、IrgacureOXE02のようなOアシルオキシム系化合物;44ビスベンゾフェノン、44ビスベンゾフェノンなどのベンゾフェノン系化合物;24ジエチルチオキサントン、2クロロチオキサントン、イソプロピルチオキサントン、ジイソプロピルチオキサントンなどのチオキサントン系化合物;246トリメチルベンゾイルジフェニルホスフィンオキシド、ビス244トリメチルペンチルホスフィンオキシド、ビスプロピルホスフィンオキシドなどのホスフィンオキシド系化合物;33カルボニルビニル7クマリン、37クマリン、3ベンゾイル7クマリン、3ベンゾイル7メトキシクマリン、1010カルボニルビス1177テトラメチル2367テトラヒドロ1H5H11HClベンゾピラノ678ijキノリジン11オンなどのクマリン系化合物などを単独で使用するか、二つ以上を混合して使用することができる。上記光重合開始剤の含量は、感光性組成物の総重量を基準に01~5重量であるのが効果的であり、これに限定されるものではない。上記溶媒は、例えば、メチルエチルケトン、メチルセロソルブ、エチルセロソルブ、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、2エトキシプロパノール、2メトキシプロパノール、3メトキシブタノール、シクロヘキサノン、シクロペンタノン、プロピレングリコールメチルエーテルアセテート、プロピレングリコールエチルエーテルアセテート、3メトキシブチルアセテート、エチル3エトキシプロピオネート、エチルセロソルブアセテート、メチルセロソルブアセテート、ブチルアセテート、及びジプロピレングリコールモノメチルエーテルからなる群より選択された1種以上を含むことができるが、必ずしもこれに限定されるものではない。上記溶媒の含量は、感光性組成物の総重量を基準に45~95重量であるのが効果的であり、これに限定されるものではない。また、本発明による感光性組成物は、用途によって、着色剤、硬化促進剤、熱重合抑制剤、界面活性剤、光増感剤、可塑剤、接着促進剤、充填剤及び接着助剤からなる群より選択される1種以上をさらに含むことができる。上記着色剤としては、1種以上の顔料、染料またはこれらの混合物を使用することができる。具体的に例示すれば、黒色顔料としては、カーボンブラック、黒鉛、チタンブラックなどのような金属酸化物などを使用することができる。カーボンブラックの例としては、シースト5HIISAFHS、シーストKH、シースト3HHAFHS、シーストNH、シースト3M、シースト300HAFLS、シースト116HMMAFHS、シースト116MAF、シーストFMFEFHS、シーストSOFEF、シーストVGPF、シーストSVHSRFHS及びシーストSSRF;ダイアグラムブラックII、ダイアグラムブラックN339、ダイアグラムブラックSH、ダイアグラムブラックH、ダイアグラムLH、ダイアグラムHA、ダイアグラムSF、ダイアグラムN550M、ダイアグラムM、ダイアグラムE、ダイアグラムG、ダイアグラムR、ダイアグラムN760M、ダイアグラムLR、2700、2600、2400、2350、2300、2200、1000、980、900、MCF88、52、50、47、45、45L、25、CF9、95、3030、3050、MA7、MA77、MA8、MA11、MA100、MA40、OIL7B、OIL9B、OIL11B、OIL30B及びOIL31B;PRINTEXU、PRINTEXV、PRINTEX140U、PRINTEX140V、PRINTEX95、PRINTEX85、PRINTEX75、PRINTEX55、PRINTEX45、PRINTEX300、PRINTEX35、PRINTEX25、PRINTEX200、PRINTEX40、PRINTEX30、PRINTEX3、PRINTEXA、SPECIALBLACK550、SPECIALBLACK350、SPECIALBLACK250、SPECIALBLACK100、及びLAMPBLACK101;RAVEN1100ULTRA、RAVEN1080ULTRA、RAVEN1060ULTRA、RAVEN1040、RAVEN1035、RAVEN1020、RAVEN1000、RAVEN890H、RAVEN890、RAVEN880ULTRA、RAVEN860ULTRA、RAVEN850、RAVEN820、RAVEN790ULTRA、RAVEN780ULTRA、RAVEN760ULTRA、RAVEN520、RAVEN500、RAVEN460、RAVEN450、RAVEN430ULTRA、RAVEN420、RAVEN410、RAVEN2500ULTRA、RAVEN2000、RAVEN1500、RAVEN1255、RAVEN1250、RAVEN1200、RAVEN1190ULTRA、RAVEN1170またはこれらの混合物などがある。また、色を帯びる着色剤の例としては、カーミン6B、フタロシアニングリーン、フタロシアニンブルー、ペリレンブラック、シアニンブラック、リノールイエロー、リノールイエローGRO、ベンジジンイエロー4T564D、ビクトリアピュアブルー、CIPIGMENTRED3、23、97、108、122、139、140、141、142、143、144、149、166、168、175、177、180、185、189、190、192、202、214、215、220、221、224、230、235、242、254、255、260、262、264、272;CIPIGMENTGREEN7、36;CIPIGMENTblue151、153、154、156、16、22、28、36、60、64;CIPIGMENTyellow13、14、35、53、83、93、95、110、120、138、139、150、151、154、175、180、181、185、194、213;CIPIGMENTVIOLET15、19、23、29、32、37などがあり、その他に白色顔料、蛍光顔料なども用いることができる。顔料として使用されるフタロシアニン系錯化合物としては、銅の他に亜鉛を中心金属とする物質も使用可能である。上記硬化促進剤としては、例えば、2メルカプトベンゾイミダゾール、2メルカプトベンゾチアゾール、2メルカプトベンゾオキサゾール、25ジメルカプト134チアジアゾール、2メルカプト46ジメチルアミノピリジン、ペンタエリスリトールテトラキス、ペンタエリスリトールトリス、ペンタエリスリトールテトラキス、ペンタエリスリトールトリス、トリメチロールプロパントリス、トリメチロールプロパントリス、トリメチロールエタントリス、及びトリメチロールエタントリスからなる群より選択された1種以上を含むことができるが、これらに限定されるものではなく、当技術分野に一般的に知られているものなどを含むことができる。上記熱重合抑制剤としては、例えば、pアニソール、ハイドロキノン、ピロカテコール、tブチルカテコール、Nニトロソフェニルヒドロキシアミンアムモニウム塩、Nニトロソフェニルヒドロキシアミンアルミニウム塩及びフェノチアジンからなる群より選択された1種以上を含むことができるが、これらに限定されるものではなく、当技術分野に一般的に知られているものなどを含むことができる。上記界面活性剤、光増感剤、可塑剤、接着促進剤、充填剤なども、従来の感光性樹脂組成物に含まれることができる全ての化合物が使用されることができる。上記着色剤の含量は、感光性組成物の総重量を基準に1~20重量であるのが効果的であり、その他残りの添加剤の含量は、それぞれ独立して、感光性組成物の総重量を基準に001~5重量であるのが効果的であるが、これに限定されるものではない。一方、本発明による透明な感光性組成物は、ロールコーター、カーテンコーター、スピンコーター、スロットダイコーター、各種の印刷、沈積などに使用され、金属、紙、ガラスプラスチック基板などの支持体上に適用されることができる。また、フィルムなどの支持体上に塗布した後、その他支持体上に転写するか、第1の支持体に塗布した後、ブランケットなどに転写し、さらに第2の支持体に転写することも可能であり、その適用方法は特に限定されない。本発明の透明な感光性組成物を硬化させるための光源としては、例えば、波長が250ないし450nmの光を発散する水銀蒸気アーク、炭素アーク、Xeアークなどがあるが、必ずしもこれに限定されるものではない。本発明の感光性組成物は、基材に適用して薄膜を形成する場合、薄膜強度が021GPa以上、具体的に024GPa以上である効果がある。薄膜強度が021GPa以上でさえあれば、薄膜の効果を得ることができ、024GPa以上でさえあれば、薄膜がより優秀である。そのため、本発明の感光性組成物から薄膜を形成する際に、薄膜強度を落とさずに、剥離を容易にする効果がある。上記基材は、例えば、金属、紙、ガラスプラスチック基板などの支持体などを含み、これに制限されない。本発明による感光性組成物は、フォトアクリル用感光性組成物、タッチパネル保護材料用感光性組成物、TFTLCDカラーフィルタ用感光性組成物、TFTLCDまたは有機発光ダイオードのブラックマトリクス感光性組成物、オーバーコート層用感光性組成物、コラムスペーサー用感光性組成物、光硬化性塗料用感光性組成物、光硬化性インク用感光性組成物、光硬化性接着剤感光性組成物、印刷版用感光性組成物、及びプリント配線板用感光性組成物からなる群より選択されるものであってもよく、これに制限されない。本発明による感光性組成物は、フォトアクリル用感光材、タッチパネル保護材料用感光材、TFTLCDカラーフィルタ製造用顔料分散型感光材、TFTLCDまたは有機発光ダイオードのブラックマトリクス形成用感光材、LCDまたはOLEDのオーバーコート層形成用感光材、コラムスペーサー感光材、印刷版、プリント配線板用感光材及び透明感光材からなる群より選択される感光材として使用されることができる。また、PDP製造、OLED用隔壁材料、LED照明用隔壁材料などにも使用することができ、その用途は特に制限されない。以下、本発明の理解を助けるために好ましい実施例、比較例及び試験例を提示する。しかし、下記の実施例、比較例及び試験例は本発明を例示するためのものであり、これによって本発明の範囲が限定されるものではない。実施例実施例1本発明の効果を確認するために、次のような感光性組成物を作製した。アルカリ可溶性樹脂からなるバインダーBzMAMAA8重量部、架橋性化合物としてジペンタエリスリトールヘキサアクリレートの化合物16重量部、光重合開始剤としてCibaGeigy社のIrgacure369ブタン1オン1重量部と、上記化学式6で表されるアクリレート系化合物08重量部、有機溶媒であるPGMEAを入れて全体合計が100重量部になるようにした後、シェーカーを用いて3時間混合させた溶液を5マイクロメートルフィルタで得て使用した。実施例2上記実施例1において化学式6で表されるアクリレート系化合物08重量部の代わりに16重量部を使用したことを除いては、実施例1と同様に進行した。実施例3上記実施例1において化学式6で表されるアクリレート系化合物08重量部の代わりに24重量部を使用したことを除いては、実施例1と同様に進行した。実施例4上記実施例1において化学式6で表されるアクリレート系化合物08重量部の代わりに32重量部を使用したことを除いては、実施例1と同様に進行した。実施例5上記実施例1において化学式6で表されるアクリレート系化合物08重量部の代わりに40重量部を使用したことを除いては、実施例1と同様に進行した。実施例6上記実施例1において化学式6で表されるアクリレート系化合物08重量部の代わりに化学式7で表されるアクリレート系化合物08重量部を使用したことを除いては、実施例1と同様に進行した。実施例7上記実施例1において化学式6で表されるアクリレート系化合物08重量部の代わりに化学式7で表されるアクリレート系化合物16重量部を使用したことを除いては、実施例1と同様に進行した。実施例8上記実施例1において化学式6で表されるアクリレート系化合物08重量部の代わりに化学式7で表されるアクリレート系化合物24重量部を使用したことを除いては、実施例1と同様に進行した。実施例9上記実施例1において化学式6で表されるアクリレート系化合物08重量部の代わりに化学式7で表されるアクリレート系化合物32重量部を使用したことを除いては、実施例1と同様に進行した。実施例10上記実施例1において化学式6で表されるアクリレート系化合物08重量部の代わりに化学式7で表されるアクリレート系化合物40重量部を使用したことを除いては、実施例1と同様に進行した。実施例11上記実施例1において化学式6で表されるアクリレート系化合物08重量部の代わりに化学式8で表されるアクリレート系化合物08重量部を使用したことを除いては、実施例1と同様に進行した。実施例12上記実施例1において化学式6で表されるアクリレート系化合物08重量部の代わりに化学式8で表されるアクリレート系化合物16重量部を使用したことを除いては、実施例1と同様に進行した。実施例13上記実施例1において化学式6で表されるアクリレート系化合物08重量部の代わりに化学式8で表されるアクリレート系化合物24重量部を使用したことを除いては、実施例1と同様に進行した。実施例14上記実施例1において化学式6で表されるアクリレート系化合物08重量部の代わりに化学式8で表されるアクリレート系化合物32重量部を使用したことを除いては、実施例1と同様に進行した。実施例15上記実施例1において化学式6で表されるアクリレート系化合物08重量部の代わりに化学式8で表されるアクリレート系化合物40重量部を使用したことを除いては、実施例1と同様に進行した。実施例16上記実施例1において化学式6で表されるアクリレート系化合物08重量部の代わりに化学式9で表されるアクリレート系化合物08重量部を使用したことを除いては、実施例1と同様に進行した。実施例17上記実施例1において化学式6で表されるアクリレート系化合物08重量部の代わりに化学式9で表されるアクリレート系化合物16重量部を使用したことを除いては、実施例1と同様に進行した。実施例18上記実施例1において化学式6で表されるアクリレート系化合物08重量部の代わりに化学式9で表されるアクリレート系化合物24重量部を使用したことを除いては、実施例1と同様に進行した。実施例19上記実施例1において化学式6で表されるアクリレート系化合物08重量部の代わりに化学式9で表されるアクリレート系化合物32重量部を使用したことを除いては、実施例1と同様に進行した。実施例20上記実施例1において化学式6で表されるアクリレート系化合物08重量部の代わりに化学式9で表されるアクリレート系化合物40重量部を使用したことを除いては、実施例1と同様に進行した。実施例21上記実施例1において化学式6で表されるアクリレート系化合物08重量部の代わりに化学式10で表されるアクリレート系化合物08重量部を使用したことを除いては、実施例1と同様に進行した。実施例22上記実施例1において化学式6で表されるアクリレート系化合物08重量部の代わりに化学式10で表されるアクリレート系化合物16重量部を使用したことを除いては、実施例1と同様に進行した。実施例23上記実施例1において化学式6で表されるアクリレート系化合物08重量部の代わりに化学式10で表されるアクリレート系化合物24重量部を使用したことを除いては、実施例1と同様に進行した。実施例24上記実施例1において化学式6で表されるアクリレート系化合物08重量部の代わりに化学式10で表されるアクリレート系化合物32重量部を使用したことを除いては、実施例1と同様に進行した。実施例25上記実施例1において化学式6で表されるアクリレート系化合物08重量部の代わりに化学式10で表されるアクリレート系化合物40重量部を使用したことを除いては、実施例1と同様に進行した。実施例26上記実施例1において化学式6で表されるアクリレート系化合物08重量部の代わりに化学式11で表されるアクリレート系化合物08重量部を使用したことを除いては、実施例1と同様に進行した。実施例27上記実施例1において化学式6で表されるアクリレート系化合物08重量部の代わりに化学式11で表されるアクリレート化合物16重量部を使用したことを除いては、実施例1と同様に進行した。実施例28上記実施例1において化学式6で表されるアクリレート系化合物08重量部の代わりに化学式11で表されるアクリレート系化合物24重量部を使用したことを除いては、実施例1と同様に進行した。実施例29上記実施例1において化学式6で表されるアクリレート系化合物08重量部の代わりに化学式11で表示されるアクリレート系化合物32重量部を使用したことを除いては、実施例1と同様に進行した。実施例30上記実施例1において化学式6で表されるアクリレート系化合物08重量部の代わりに化学式11で表されるアクリレート系化合物40重量部を使用したことを除いては、実施例1と同様に進行した。実施例31上記実施例1において化学式6で表されるアクリレート系化合物08重量部の代わりに化学式12で表されるアクリレート系化合物08重量部を使用したことを除いては、実施例1と同様に進行した。実施例32上記実施例1において化学式6で表されるアクリレート系化合物08重量部の代わりに化学式12で表されるアクリレート系化合物16重量部を使用したことを除いては、実施例1と同様に進行した。実施例33上記実施例1において化学式6で表されるアクリレート系化合物08重量部の代わりに化学式12で表されるアクリレート系化合物24重量部を使用したことを除いては、実施例1と同様に進行した。実施例34上記実施例1において化学式6で表されるアクリレート系化合物08重量部の代わりに化学式12で表されるアクリレート系化合物32重量部を使用したことを除いては、実施例1と同様に進行した。実施例35上記実施例1において化学式6で表されるアクリレート系化合物08重量部の代わりに化学式12で表されるアクリレート系化合物40重量部を使用したことを除いては、実施例1と同様に進行した。実施例36上記実施例1において化学式6で表されるアクリレート系化合物08重量部の代わりに化学式13で表されるアクリレート系化合物08重量部を使用したことを除いては、実施例1と同様に進行した。実施例37上記実施例1において化学式6で表されるアクリレート系化合物08重量部の代わりに化学式13で表されるアクリレート系化合物16重量部を使用したことを除いては、実施例1と同様に進行した。実施例38上記実施例1において化学式6で表されるアクリレート系化合物08重量部の代わりに化学式13で表されるアクリレート系化合物24重量部を使用したことを除いては、実施例1と同様に進行した。実施例39上記実施例1において化学式6で表されるアクリレート系化合物08重量部の代わりに化学式13で表されるアクリレート系化合物32重量部を使用したことを除いては、実施例1と同様に進行した。実施例40上記実施例1において化学式6で表されるアクリレート系化合物08重量部の代わりに化学式13で表されるアクリレート系化合物40重量部を使用したことを除いては、実施例1と同様に進行した。実施例41上記実施例1において化学式6で表されるアクリレート系化合物08重量部の代わりに05重量部を使用したことを除いては、実施例1と同様に進行した。実施例42上記実施例1において化学式6で表されるアクリレート系化合物08重量部の代わりに50重量部を使用したことを除いては、実施例1と同様に進行した。実施例43上記実施例1において化学式6で表されるアクリレート系化合物08重量部の代わりに化学式7で表されるアクリレート系化合物05重量部を使用したことを除いては、実施例1と同様に進行した。実施例44上記実施例1において化学式6で表されるアクリレート系化合物08重量部の代わりに化学式7で表されるアクリレート系化合物50重量部を使用したことを除いては、実施例1と同様に進行した。実施例45上記実施例1において化学式6で表されるアクリレート系化合物08重量部の代わりに化学式8で表されるアクリレート系化合物05重量部を使用したことを除いては、実施例1と同様に進行した。実施例46上記実施例1において化学式6で表されるアクリレート系化合物08重量部の代わりに化学式8で表されるアクリレート系化合物50重量部を使用したことを除いては、実施例1と同様に進行した。実施例47上記実施例1において化学式6で表されるアクリレート系化合物08重量部の代わりに化学式9で表されるアクリレート系化合物05重量部を使用したことを除いては、実施例1と同様に進行した。実施例48上記実施例1において化学式6で表されるアクリレート系化合物08重量部の代わりに化学式9で表されるアクリレート系化合物50重量部を使用したことを除いては、実施例1と同様に進行した。実施例49上記実施例1において化学式6で表されるアクリレート系化合物08重量部の代わりに化学式10で表されるアクリレート系化合物05重量部を使用したことを除いては、実施例1と同様に進行した。実施例50上記実施例1において化学式6で表されるアクリレート系化合物08重量部の代わりに化学式10で表されるアクリレート系化合物50重量部を使用したことを除いては、実施例1と同様に進行した。実施例51上記実施例1において化学式6で表されるアクリレート系化合物08重量部の代わりに化学式11で表されるアクリレート系化合物05重量部を使用したことを除いては、実施例1と同様に進行した。実施例52上記実施例1において化学式6で表されるアクリレート系化合物08重量部の代わりに化学式11で表されるアクリレート系化合物50重量部を使用したことを除いては、実施例1と同様に進行した。実施例53上記実施例1において化学式6で表されるアクリレート系化合物08重量部の代わりに化学式12で表されるアクリレート系化合物05重量部を使用したことを除いては、実施例1と同様に進行した。実施例54上記実施例1において化学式6で表されるアクリレート系化合物08重量部の代わりに化学式12で表されるアクリレート系化合物50重量部を使用したことを除いては、実施例1と同様に進行した。実施例55上記実施例1において化学式6で表されるアクリレート系化合物08重量部の代わりに化学式13で表されるアクリレート系化合物05重量部を使用したことを除いては、実施例1と同様に進行した。実施例56上記実施例1において化学式6で表されるアクリレート系化合物08重量部の代わりに化学式13で表されるアクリレート系化合物50重量部を使用したことを除いては、実施例1と同様に進行した。比較例1上記実施例1において化学式6で表示されるアクリレート系化合物08重量部を使用していないことを除いては、実施例1と同様に進行した。比較例2上記実施例1においてでアルカリ可溶性樹脂からなるバインダーBzMAMAA8重量部を使用していないことを除いては、実施例1と同様である。比較例3上記実施例6においてアルカリ可溶性樹脂からなるバインダーBzMAMAA8重量部を使用していないことを除いては、実施例1と同様である。比較例4上記実施例11においてアルカリ可溶性樹脂からなるバインダーBzMAMAA8重量部を使用していないことを除いては、実施例11と同様である。比較例5上記実施例16においてアルカリ可溶性樹脂からなるバインダーBzMAMAA8重量部を使用していないことを除いては、実施例16と同様である。比較例6上記実施例21においてアルカリ可溶性樹脂からなるバインダーBzMAMAA8重量部を使用していないことを除いては、実施例21と同様である。比較例7上記実施例26においてアルカリ可溶性樹脂からなるバインダーBzMAMAA8重量部を使用していないことを除いては、実施例26と同様である。比較例8上記実施例31においてアルカリ可溶性樹脂からなるバインダーBzMAMAA8重量部を使用していないことを除いては、実施例31と同様である。比較例9上記実施例36においてアルカリ可溶性樹脂からなるバインダーBzMAMAA8重量部を使用していないことを除いては、実施例36と同様である。試験例1薄膜強度及び現像性試験上記実施例及び比較例から得られた感光性組成物を用いてスピンコート、スリットコート、ディップコートまたはドクターブレードなどの方法で塗布して均一な薄膜を形成した後、100°Cで200秒間プリベーク工程を行って溶媒を揮発させた。乾燥した薄膜の厚さは約4マイクロメートルだった。その後、5~50マイクロメートルまで5マイクロメートル間隔の幅を持つラインで構成されたフォトマスクを用いて高圧水銀ランプ下で露光させた。上記露光された基板を25°Cの温度で004のKOH水溶液でスプレー方式で現像した後、純水で洗浄してエアブローによって乾燥させた。その後、210°Cを維持するオーブンにて30分間処理して最終薄膜を形成した。上記薄膜の強度を確認するために、圧子を用いた実験を進行した。MTS社のNanoindenterとBerkovichTipを用いて薄膜の強度を測定した。上記実験から得られた薄膜の剥離特性を確認するために、剥離液としては、ベンジルアルコールとイソプロピルアルコール、蒸溜水を13960で混ぜた溶液にpH約14となるようにKOHを溶かした溶液を使用した。上記実験から得られた薄膜を約60°Cに維持される剥離液に浸漬した後、薄膜がガラスから完全に除去されるまでの時間を測定した。剥離液のpHの変化を最小化するために、薄膜を浸漬した後には密封させた。上記実施例1~56及び比較例1の実験結果を下記の表1に示す。比較例1は基準となる実験であって、アクリレート系化合物を使用していない場合である。これに比べると、実施例1~56の場合、アクリレート系化合物の含量によって剥離時間が短縮することが分かる。このような現象は、アクリレート系化合物の中心に位置するアダマンチル構造がバルキーな特性を持って、薄膜内への剥離液の浸透を容易にすることによるものと考えられる。また、投入量が架橋剤基準で25以下、具体的に20以下で使用する場合、薄膜の強度に大きな影響を与えないことが分かる。試験例2粘度及びパターニング試験上記実施例及び比較例から得られた感光性組成物の粘度を確認するために、毛細管粘度計を用いた実験を進行した。Schott社のViscoClockを用いて粘度を測定した。また、パターニング効果を確認するために、上記実施例及び比較例の組成物を用いて現像した後、パターンが形成されるのかを電子走査顕微鏡を用いて観察した。上記実施例1~56、比較例1~9の実験結果を下記表2に示す。比較例2~9は基準となる実験であって、バインダーを使用していない場合である。バインダーを使用した場合、粘度が11~20cStに調節されて薄膜を形成することができた。しかし、バインダーを使用していない場合には粘度が25cStに過ぎず、粘度調節が難しくて薄膜を形成することができなかった。また、バインダーを使用した場合はパターニングが可能だったが、バインダーを使用していない場合にはパターニング自体が不可能だった。実施例1の組成物を用いて現像した後、パターンが形成されるのかを電子走査顕微鏡で観察した結果を図1に示す。また、比較例2の組成物を用いて現像した後、パターンが形成されるのかを電子走査顕微鏡で観察した結果を図2に示す。図2は、パターンの形成が不可能であることを示す。下記表2のパターニング試験で○はパターニング可能を意味し、×はパターニング不可能を意味する。上述のように、本発明によるアクリレート系化合物は、アダマンチル構造を中心に少なくとも一つのアクリレート基を含むことにより、感光性組成物により有用に適用することができる。本発明による感光性組成物は、薄膜の強度を損なうことなくフォトリソグラフィ工程中の現像時間を短縮できる特徴がある。